(57)【要約】【課題】  本発明は浴湯に浸漬するだけで、ホルミシス効果により医療効果を有する浴用材に関するものであって湯又は水中においても容易に溶解することのないα、β、γ各放射線を発生させホルミシス効果を有する浴用材を受けることを目的とする。【解決手段】  石英質ウラン鉱石塊１の表面１’にラジウム鉱石粉末２を部分的に塗布又は散布し、１２５０℃に加熱することにより該粉末２を上記表面１’の石英質に融着させてなる微量放射線による浴用材。【選択図】  図１
2008259735.tif 000002
【特許請求の範囲】
【請求項１】
石英質ウラン鉱石塊の表面にラジウム鉱石粉末を部分的に塗布又は散布し、高温過熱により該粉末を上記表面の石英質に融着させてなる微量放射線による浴用材。
【請求項２】
高温加熱が１２５０℃である請求項１記載の微量放射線による浴用材。
【請求項３】
表面にラジウム鉱石粉末を部分的に塗布又は散布した石英質ウラン鉱石塊をセラミックス皿上に載置した状態で高温加熱する請求項１又は２記載の微量放射線による浴用材。
【発明の詳細な説明】
【技術分野】
【０００１】
本発明は浴湯に浸漬するだけで、ホルミシス効果により医療効果を有する浴用材に関するものである。
【背景技術】
【０００２】
微量の放射線効果がもたらす医療効果（ホルミシス効果）とは微量の放射線が、免疫系の働きをするリンパ球（ヘルパーＴ細胞）を活性化させる効果、微量の放射線が、ガン抑制遺伝子を活性化する効果、微量の放射線が、体内のＤＮＡのミスコピーを修復するＤＮＡの損傷修復酵素を作り出す等の医療効果である。
【０００３】
一般的な微量放射線効果として大量の発汗作用によって得られるデトックス効果（体内浄化）が知られている。この様な効果が得られると言われている温泉に、秋田県の玉川温泉があるが、世界屈指のラジウム泉として有名であり、日本屈指のラジウム含有量を誇る三朝温泉の放射性物質の濃度３２．３マッヘに対し、玉川温泉は０．７６マッヘしかなく、ラドン温泉のラドン基準値５．５マッヘには達していない。
【０００４】
にもかかわらず其の効能の高さは何故かと言う点に注目、一説には、玉川温泉のラドン量の少なさは、源泉から９８度と言う高温で噴出していることになる、もっと低温であればラドンは温泉の中に混じって噴出することが考えられる、しかし高温であるためラドンは温泉の中に留まらず空気中に放出されてしまう、しかしこれはラジウムが気化してラドンになることのみを考えたことである、したがって入浴によるラドン効果はかなり限定的であると考える一方、ラジウムの放射線を考えてみると、放射線には電磁波と粒子波とに分けられる。
【０００５】
Ｘ線やγ線は電磁波であり、α線やβ線は粒子波である。ラジウムからはα線が出ているが、α線はそれぞれ２つの陽子と中性子から成っているが、一般的には、α線は停止するまでに空気中を３ｃｍ〜６ｃｍほどしか進むことが出来ず、紙切れ１枚貫通することができない性質を持っている。
【０００６】
ウラン鉱石からはβ線と微量のγ線が出ており、Ｘ線よりも短い波長であり、γ線の物質への貫通力が強くこの特性が、微量で有益な効果（ホルミシス効果）の源になっていると考えられる。
【０００７】
β線は、１つの原子から放出された１つの電子から成るβ粒子でγ線より質量が大きくエネルギーが低いためγ線やＸ線ほど物質への貫通能力は無い、しかし現時点に置いては、人体にとってはどの放射線が一番有益であるかは解明されていない。
【０００８】
放射線は、自然現象であり電離放射線は個々の原子をイオン化し其の構造を変える性質を持っているが、電離放射線としての自然物質は量も一般的なウランとウランの崩壊によって発生した物質である。
【０００９】
現在市販されている、浴槽に入れる又は飲料水に入れる微量放射線発生器は、其のほとんどがラジウム鉱石をパウダー化、セラミックスに練り込み高温処理したものがほとんどである。
【００１０】
この場合セラミックス内部のα線は発生できず表面部分のみの放射に限られ非常に非効率である、又一部のラジウム鉱石を除いては、鉱石の崩壊度が進み水に浸けると直ぐに溶解すると言う問題があった。
【００１１】
即ちコンクリート製の舗装用資材であるブロックの表層材に放射性元素を混ぜ込み歩行者にホルシミス効果を与えるものが開発されている（例えば特許文献１）。
【００１２】
又、天然放射性稀有元素鉱物の微粉末を配合焼結させたセラミックス製皮膚貼付突起が開発された（例えば特許文献２）。
【００１３】
さらに、天然放射性元素鉱物とセラミックス原料とを配合、成形、焼成して成形したセラミックス製浴場改質材が開発されている（例えば特許文献３）。
【００１４】
しかしセメントコンクリートブロック舗装材の表面に放射性元素を混ぜ込んでなるものは歩行することにより、放射性元素は粉状に分離分散し、風雨によって飛散流出するし、セメントコンクリートの表面から分離散乱し易いという問題がある。
【００１５】
天然放射性稀有元素鉱物の微粉末を粘土（セラミックス）と配合焼結したものは放射性微粉末が粘土内に練り込まれると内部の放射線（α線）は発生できず、表面部分のみの放射に限られ、非常に非効率である。又一部のラジウム鉱石を除いては、鉱石の崩壊度が進み、水に溶けると直ちに溶解するという問題点がある。
【００１６】
【特許文献１】特開２００１−１１８０５号
【特許文献２】特開２００４−３３７５５９号
【特許文献３】特開２００６−３４７３６号
【発明の開示】
【発明が解決しようとする課題】
【００１７】
本発明は湯又は水中においても容易に溶解することのないα、β、γ各放射線を発生させホルミシス効果を有する浴用材を得ることを目的とする。
【課題を解決するための手段】
【００１８】
上記の目的を達成するため本発明は、
第１に石英質ウラン鉱石塊の表面にラジウム鉱石粉末を部分的に塗布又は散布し、高温加熱により該粉末を上記表面の石英質に融着させてなる微量放射線による浴用材、
第２に高温加熱が１２５０℃である上記第１発明記載の微量放射線による浴用材、
第３に表面にラジウム鉱石粉末を部分的に塗布又は散布した石英質ウラン鉱石塊をセラミックス皿上に載置した状態で高温加熱する上記第１又は第２発明記載の微量放射線による浴用材、
によって構成される。
【００１９】
従って石英質ウラン鉱石表面の石英質にラジウム鉱石粉末が融着し、湯又は水中においても容易に溶解することがなく、かつラジウム鉱石粉末をウラン鉱石に融着させることにより１個の鉱石でα、β、γの各放射線を発生させることができる。
【００２０】
又上記石英質ウラン鉱石塊をセラミックス皿上に載置し高温加熱して該皿と１体の浴用材となし得るものである。
【発明の効果】
【００２１】
本発明は上述のように構成したので
石英質ウラン鉱石塊の表面にラジウム鉱石粉末が部分的に１体に融着し得てラジウムによるα線が上記ウラン鉱石表面から放出され、かつウラン鉱石表面からはβ線と微量のγ線が放出されホルミシス効果を生ずる効果がある。
【発明を実施するための最良の形態】
【００２２】
石英質（花崗岩質）ウラン鉱石塊１（低品位）（約５０ｍｍ×５０ｍｍ×３０ｍｍ）の表面１’にラジウム鉱石粉末２を部分的に塗布又は散布する。
【００２３】
この状態の鉱石塊１を炉内で高温（１０００℃〜１２５０℃〜１５００℃）で加熱すると表面１’の石英は溶融し、上記ラジウム鉱石粉末２をこれに融着し、炉外において冷却させる。
【００２４】
上記ウラン鉱石塊１をセラミックス皿３（粘土皿）上に載置し、その状態のまま炉内でセラミックス皿３と共に１体に高温加熱することができる。
【００２５】
部分的に上記鉱石塊１の表面１’の石英に融着したラジウム鉱石粉末２からはα線を放出し、ウラン鉱石からはβ線と微量の短い波長のγ線が出ていてホルミシス効果を発揮する。
【００２６】
上記ラジウム鉱石粉末２は上記ウラン鉱石塊１の表面１’の石英に融着しているため表面１’から分離散乱することなく上記鉱石塊１と１体の鉱石塊として空気中又は水中において分離散乱することはなく、かつ上記塊１は上記セラミックス皿３にも１体に融着して石英及びラジウム鉱石粉末２が分離散乱するおそれはなく浴用に用いてホルミシス効果を発揮する。
【実施例１】
【００２７】
ラジウム鉱石地帯に居留する自営業（６４才の男性）の場合、
毎日ラドン水を飲用していたにも拘わらず、長年尋常性かい癬に悩まされていたが、上記鉱石塊１の１０ｇを浴用に使用し１０日間で完治した。
【実施例２】
【００２８】
自営業（５７才男性）の場合
長年原因不明の湿疹に悩んでいたが、上記鉱石塊１の１２ｇを浴用に使用し１週間で完治した。
【産業上の利用可能性】
【００２９】
上記ウラン鉱石塊１の表面１’にラジウム鉱石粉末２を部分的に塗布又は散布し、１２５０℃で該粉末２を上記塊１の石英表面に融着する。
【００３０】
即ちウラン鉱石塊１の表面１’のガラス質が僅かに融解し、これに上記ラジウム鉱石粉末２が融着するため湯又は水中においても分離散乱することが無い。
【００３１】
又１個の上記鉱石塊１でα、β、γの各放射線を発生させることができホルミシス効果を充分発揮することができる。
【図面の簡単な説明】
【００３２】
【図１】セラミックス皿に載置し、表面にラジウム鉱石粉末を塗布又は散布して炉内で高温加熱した本願の１個の微量放射線による浴用材を示す斜視図である。
【図２】図１の縦断面図である。
【符号の説明】
【００３３】
１          石英質ウラン鉱石塊
１’        表面
２          ラジウム鉱石粉末
【図１】
2008259735.tif 000003
【図２】
2008259735.tif 000004